La présente invention concerne des compositions servant à former des revetements protecteurs et, plus préciséme rt, des compositions ignifuges destinées à être appliquées sur des métaux et du bois. Les revetements ignifuges constituent l'un des moyens destinés à améliorer la tenue au feu des structures en bois et en métaux et qui remplissent en service normal les mêmes fonctions que les revetements de peinture ou de vernis. En cas d'incendie, sous l'effet des températures élevées, ces revetements gonflent avec formation de couches carbonées mousseuses qui sont caractérisées par une basse conductibilité thermique. Les compositions ignifuges pour les revetements de ce type peuvent être préparées à base d'un liant de type carbamide et de substances génératrices de gaz. On peut citer à titre d'exemple de compositions de ce genre un produit contenant les constituants suivants (parties en poids) A titre de liant carbamide ure 15 formol 12 A titre de substances génératrices de gaz phosphate de monoammonium 67 amidon 8 diluant eau Par exemple, de telles compositions sont connues-par les brevets des Etats-Unis d'Amérique nO 2.702.283, 2.956.037, 3.284.216, classe 106. L'inconvénient majeur des compositions de ce genre est leur tenue relativement faible aux effets prolongés de températures élevées. En règle générale, les revetements à base de composés de ce genre ne protègent les structures de l'action du feu que pendant des laps de temps ne dépassant pas 30 mn. On connaît d'autre part des compositions ignifuges qui contiennent en outre de la fibre de verre ou d'autres fibres minérales, notamment des flocons d'amiante ou de laine. C'est ainsi que l'on connaît bien (brevet des Etats-Unis d'Amérique nO 3.284.216, classe 106) les compositions ignifuges qui contiennent (% en poids) solution aqueuse à 50 x en poids de produit de condensation de l'urée sur le formol 35,2 tripentaérythrite 12,0 polyphosphorylamide 7,1 laine en flocons 2,8 N-éthyl-p-toluène-sulfonamide (plastifiant) 7,0 dioxyde de titane 3,5 eau 32,4 fibres de verre de 2 à 20 parties pour 96 parties en poids de composition Des compositions de ce genre sont plus stables vise vis des hautes températures et pourtant elles n'élèvent la limite de la résistance au feu que jusqu'à 40-45 mn au maximum. On connaît d'autre part des compositions ignifuges à base de latex (brevets des Etats-Unis dlAmérique nO 2.917.476, 2.813.046, 2.684.953) de caoutchoucsnaturels et synthétiques halogénés (brevets des Etats-Unis d'Amérique n" 2.680.077, 2.938.937 classe 106, brevet de la République fédérale allemande n" 1.245.519, brevet des Etats-Unis d'Amérique nO 3.021.293 classe 106). Toutefois, leur tenue aux températures élevées ne dépasse pas 30 à 40 mn. L'invention tend à éliminer les inconvénients précités des compositions ignifuges connues. On s'est donc proposé de trouver un ensemble optimal de constituants ainsi que leurs proportions en vue d'obtenir des revetements de caractéristiques calorifuges élevées. On trouvera dans ce qui suit une description détaillée de l'invention expliquée sur des exemplesconcrets de compositions ignifuges selon l'invention. La demanderesse propose deux genres de compositions ignifuges, l'une servant d'enduit de-fond pour l'application de l'autre et qui, touten présentant des caractéristiques ignifuges, assure en meme temps une-meilleure adhérence au matériau à protéger de la couche superficielle de revetement qui se distingue d'ailleurs par une meilleure présentation La composition ignifuge pour l'enduit de fond contient, en parties en poids résine urée-formol hydratée 13,5 à 20,5 phosphate de diammonium 3,3 à 5,0 dicyanodiamide 3,7 à 5,6 résine urée-formol anhydre 7,4 à 11,2 alcool éthylique 21 à 31,5 eau 21 à 31,5 résine méthylol-polyamide 15 à 22 silicate d'éthyle 0,8 à 1,2 melem (triamino-2,6,10-sym.heptazine) 14 à 21 La composition ignfigue qui sert à former la couche superficielle du revêtement contient les constituants suivants, en parties en poids résine mélamine-formol hydratée 6,3 à 13,0 phosphate de diammonium 7,3 à 10,0 dicyanodiamide 2,2 à 4,0 résine urée-formol anhydre 15,0 à 17,5 fibres de verre 3,5 à 5,0 alcool butylique 15,0 à 20,0 résine méthylol-polyamide 6,6 à 11,6 silicate d'éthyle 1,45 à 2,5 melem (triamino-2 , 6, 10-sym. heptazine) 8,5 à 12,0 Le procédé de préparation de la composition de fond et de celle de la couche superficielle du revêtement suivant les formules de l'invention ne diffère pas des procédés connus de préparation des revêtements de peintures ou de vernis. I1 consiste en ce qui suit : on malaxe les constituants- finement broyés avec le liant de manière à obtenir une masse homogène, on introduit ensuite dans la composition destinée à former la couche superficielle du revêtement des fibres de verre et on les répartit uniformément dans toute la masse de la composition. On peut appliquer l'enduit de fondaumoyen d'une brosse ou par pulvérisation ; on applique la couche superficielle par enduction au couteau ou par ravalement. On indique dans ce qui suit des exemples de compositions pour les enduits de fond et pour la couche superficielle qui doivent être appariés. Ces exemples illustrent l'invention sans toutefois en limiter la portée. Dans ces exemples, les compositions sont données en parties en poids. EXeMPLE 1 I. Composition pour enduit de fond résine urée-formol hydratée 16,0 phosphate de diammonium 4,0 dicyanodiamide 4,5 résine urée-formol anhydre 9,0 alcool éthylique 25,0 eau 25,0 résine méthylol-polyamide 18,0 silicate d'éthyle 0,8 melem (triamfno-2,6,10-sym.heptazine) 17,0 II. Composition pour couche superficielle du revêtement résine mélamine-formol 6,5 phosphate de diammonium 7,5 dicyanodiamide 2,5 résine urée-formol anhydre 16,0 fibres de verre 3,5 alcool butylique 15,0 résine méthylol-polyamide 7,0 silicate d'éthyle 1,5 melem (triamino-2,6,10-sym.heptazine) 10,0 EXEMPLE 2 I. Composition pour enduit de fond résine urée-formol (hydratée) 13,5 phosphate de diammonium 3,3 dicyanodiamide 3,7 résine urée-formol anhydre 7,4 alcool éthylique 21,0 eau 21,0 résine méthylol-polyamide 15,0 silicate d'éthyle 0,8 melem (triamino-2,6,10-sym.heptazine) 14,0 II. Composition pour la couche superficielle résine mélamine-formol 6,5 phosphate de diammonium 7,5 dicyanodiamide 2,5 résine urée-formol anhydre 16,0 fibres de verre 3,i5 alcool butylique 15,0 résine méthylol-polyamide 7,0 silicate d'éthyle 1,5 melem (triamino-2,6,10-sym.beptaxine) 10,0 EXEMPLE 3 I.Composition pour enduit de fond résine urée-formol (hydratée) 20,5 phosphate de diammonium 5,0 dicyanodiamide 5,6 résine urée-formol anhydre 11,2 alcool éthylique 31,5 eau 31,5 résine méthylol-polyamide 22,0 silicate d'éthyle 1,2 melem (triamino-2,6,10-sym.heptazine) 21,0 II. Composition du revêtement superficiel résine mélamine-formol 13,0 phosphate de diammonium 10,0 dicyanodiamide 4,0 résine urée-formol anhydre 17,5 fibres de verre 5,0 alcool butylique 20,0 résine méthylol-polyamide 11,6 silicate d'éthyle 2,5 melem (triamino(2,6,10-sym-heptazine) 12,0 Les compositions ignifuges mentionnées dans les exemples précités subissent des essais sur des éléments de structure à des températures atteignant 9000C. A cet effet, on applique les revêtements sur des surfaces métalliques en couches de 3 à 4 mn d'épaisseur, l'épaisseur de la couche de fond ne dépassant pas 0,8 à 1,0 mn. Les essais des structures au point de vue de leur tenue au feu ont démontré que les revêtements précités élèvent la limite de la résistance au feu jusqu'à 1 h au moins. REVENDICATIONS 1. Composition ignifuge pour revêtement de bois ou métaux contenant un liant de type carbamide, du phosphate de diammonium, du dicyanodiamide, une résine urée-formol anhydre et des fibres de verre, caractérisée en ce qu'elle contient comme liant de type carbamide une résine mélamine-formol et, en outre, une résine méthylol-polyamide, du silicate d'éthyle, de la triamino 2,6,10-sym.heptazine), de l'alcool butylique, ces constituants étant pris dans les proportions suivantes (en parties en poids) résine mélamine-formol 6,3 à 13,0 phosphate de diammonium 7,3 à 10,0 résine urée-formol anhydre 15,0 à 17,5 fibres de verre 3,5 à 5,0 alcool butylique 15,0 à 20,0 résine méthylol-polyamide 6,6 à 11,6 silicate d'éthyle 1,45 à 2,5 dicyanodiamide 2,2 à 4,0 melem (triamino-2,6,10-sym.heptazine) 8,5 à 12,0 2. Composition ignifuge servant de couche de fond à la composition selon la revendication 1 contenant une résine urée-formol, du phosphate de diammonium, du dicyanodiamide et une résine urée-formol anhydre, caractérisée en ce qu'elle contient en outre une résine méthylol-polyamide, du silicate d'éthyle, de la triamino-2,6,10-sym.heptazine et de l'alcool éthylique, ces constituants étant pris dans les proportions suivantes (en parties en poids): résine urée-formol 13,5 à 20,5 phosphate de diammonium 3,3 à 5,0 dicyanodiamide 3,7 à 5,6 résine urée-formol anhydre 7,4 à 11,2 alcool éthylique 21,0 à 31,5 eau 21,0 à 31,5 résine méthylol-polyamide 15,0 à 22,0 silicate d'éthyle 0,8 à 1,2 melem (triamino-2,6,10-sym.heptazine) 14,0 à 21,0